(57)【要約】      （修正有）【課題】高輝度、高鮮鋭度であり、輝度ムラが小さく、高温・高湿環境下におけるピンホール欠陥発生が抑制されたシンチレータパネルおよび製造方法を提供する。【解決手段】隔壁および隔壁によって区画されたセル内に蛍光体層を有し、隔壁は、金属反射層と、ポリシロキサンを主成分として含む有機保護層とを有し、ポリシロキサンは、下記一般式（１）で表されるオルガノシランを含むオルガノシランの加水分解・部分縮合物を含む、シンチレータパネル。2019168348.tif 000012（Ｒ1は、エポキシ基および酸無水物基のうち少なくともいずれか一方を有する１価の有機基。Ｒ2およびＲ3は、水素、炭素数１〜６のアルキル基、炭素数２〜６のアシル基または炭素数６〜１６のアリール基。ｍは１〜３、ｎは０〜２の整数。）【選択図】図１
2019168348.tif 000002
【特許請求の範囲】
【請求項１】
隔壁、および、前記隔壁によって区画されたセル内に蛍光体層を有し、
前記隔壁は、金属反射層と、ポリシロキサンを主成分として含む有機保護層とを有し、
前記ポリシロキサンは、下記一般式（１）で表されるオルガノシランを含むオルガノシランの加水分解・部分縮合物を含む、シンチレータパネル。
【化１】
2019168348.tif 000010
（上記一般式（１）中、Ｒ1は、エポキシ基および酸無水物基のうち少なくともいずれか一方を有する１価の有機基を表す。Ｒ2およびＲ3は、それぞれ、水素、炭素数１〜６のアルキル基、炭素数２〜６のアシル基または炭素数６〜１６のアリール基を表す。ｍは１〜３の整数を表す。ｎは０〜２の整数を表す。ｍ＋ｎは１〜３である。ｍが２以上の場合、複数のＲ1は、それぞれ同じでも異なってもよい。また、ｎが２の場合、複数のＲ2は、それぞれ同じでも異なってもよい。また、ｍ＋ｎが２以下の場合、複数のＲ3は、それぞれ同じでも異なってもよい。）
【請求項２】
前記一般式（１）で表されるオルガノシランは、２−（３，４−エポキシシクロヘキシル）エチルトリアルコキシシランおよび３−トリアルコキシシリルプロピルコハク酸無水物のうち少なくともいずれか一方を含む、請求項１記載のシンチレータパネル。
【請求項３】
前記有機保護層中における前記一般式（１）で表されるオルガノシランの加水分解・部分縮合物の含有量は、５モル％以上である、請求項１または２記載のシンチレータパネル。
【請求項４】
前記蛍光体層は、蛍光体およびバインダー樹脂を有し、
前記バインダー樹脂は、前記有機保護層と接触している、請求項１〜３のいずれか１項に記載のシンチレータパネル。
【請求項５】
前記バインダー樹脂は、アクリル樹脂、アセタール樹脂およびセルロース誘導体のうち少なくともいずれか１種を含む、請求項１〜４のいずれか１項に記載のシンチレータパネル。
【請求項６】
前記金属反射層は、銀を主成分として含む、請求項１〜５のいずれか１項に記載のシンチレータパネル。
【請求項７】
前記金属反射層は、パラジウムおよび銅のうち少なくともいずれか１種を含む銀合金を含む、請求項６記載のシンチレータパネル。
【請求項８】
前記隔壁は、軟化点６５０℃以下の低軟化点ガラスを９８体積％以上含む、請求項１〜７のいずれか１項に記載のシンチレータパネル。
【請求項９】
基材上に隔壁を形成し、セルを区画する、隔壁形成工程と、
前記隔壁の表面に金属反射層を形成する、反射層形成工程と、
前記反射層の表面に有機保護層を形成する、有機保護層形成工程と、
前記隔壁で区画されたセル内に蛍光体を充填する、充填工程とを含み、
前記有機保護層は、ポリシロキサンを主成分とし、
前記ポリシロキサンは、下記一般式（１）で表されるオルガノシランを含むオルガノシランの加水分解・部分縮合物を含む、シンチレータパネルの製造方法。
【化２】
2019168348.tif 000011
（上記一般式（１）中、Ｒ1は、エポキシ基および酸無水物基のうち少なくともいずれか一方を有する１価の有機基を表す。Ｒ2およびＲ3は、それぞれ、水素、炭素数１〜６のアルキル基、炭素数２〜６のアシル基または炭素数６〜１６のアリール基を表す。ｍは１〜３の整数を表す。ｎは０〜２の整数を表す。ｍ＋ｎは１〜３である。ｍが２以上の場合、複数のＲ1は、それぞれ同じでも異なってもよい。また、ｎが２の場合、複数のＲ2は、それぞれ同じでも異なってもよい。また、ｍ＋ｎが２以下の場合、複数のＲ3は、それぞれ同じでも異なってもよい。）
【発明の詳細な説明】
【技術分野】
【０００１】
本発明はシンチレータパネルおよびシンチレータパネルの製造方法に関する。
【背景技術】
【０００２】
従来、医療現場において、フィルムを用いた放射線画像が広く用いられている。しかし、フィルムを用いた放射線画像は、アナログ画像情報である。そのため、近年、平板放射線検出器（ｆｌａｔ  ｐａｎｅｌ  ｄｅｔｅｃｔｏｒ：以下、「ＦＰＤ」）等のデジタル方式の放射線検出器が開発されている。ＦＰＤは、放射線を可視光に変換するために、シンチレータパネルが使用される。シンチレータパネルは、放射線蛍光体を含む。照射された放射線に応じて、放射線蛍光体は、可視光を発光する。発光光は、ＴＦＴ（ｔｈｉｎ  ｆｉｌｍ  ｔｒａｎｓｉｓｔｏｒ）やＣＣＤ（ｃｈａｒｇｅ−ｃｏｕｐｌｅｄ  ｄｅｖｉｃｅ）によって電気信号に変換され、放射線の情報がデジタル画像情報に変換される。しかし、ＦＰＤには、放射線蛍光体が発光する際に、放射線蛍光体自体によって可視光が散乱し、鮮鋭度が低下するという課題がある。
【０００３】
そこで、発光光の散乱の影響を小さくするために、表面に反射層を有する隔壁により区画された空間内、すなわちセル内に、蛍光体を充填する方法が提案されている。反射層の材料として、酸化チタン粉末などの高屈折率の金属酸化物の粉末を用いる方法（特許文献１）や、銀などの高反射率の金属を用いる方法（特許文献２）が知られている。
【先行技術文献】
【特許文献】
【０００４】
【特許文献１】国際公開第２０１６／０２１５４０号
【特許文献２】特開２０１１−２５７３３９号公報
【発明の概要】
【発明が解決しようとする課題】
【０００５】
しかしながら、特許文献１に記載の金属酸化物粉末を用いる反射層は、反射率が低く、輝度が低下する。また、高い反射率を得るためには反射層の厚みを厚くすることが必須である。そのため、反射層によりセル内の体積が減少し、蛍光体の充填量が低下する。その結果、シンチレータパネルの輝度が低下する。また、特許文献２に記載の銀を用いる方法は、銀などの金属反射層が腐食し、反射率が低下しやすい。そのため、この方法は、後述する初期輝度が低下したり、高温・高湿環境下におけるピンホール欠陥が発生しやすい。また、特許文献２には、銀の表面にアクリルの保護層を形成することが記載されている。しかしながら、この場合であっても、輝度低下やピンホール欠陥に対する抑制効果は不充分である。
【０００６】
ところで、耐熱性、耐薬品性、透明性等の特性に優れる樹脂として、ポリシロキサンが知られている。発明者らの検討の結果、ポリシロキサンを含有する有機保護層を形成することにより、初期輝度の低下や、高温・高湿環境下におけるピンホール欠陥発生を抑制できることが分かった。しかしながら、一般的なポリシロキサンを銀の保護層として用いる場合、蛍光体層の形成工程においてポリシロキサンが蛍光体層をはじくことにより充填ムラが発生し、結果としてシンチレータパネルの発光時に輝度ムラが生じる。
【０００７】
そこで本発明は、このような従来の課題に鑑みてなされたものであり、高輝度、高鮮鋭度であり、輝度ムラが小さく、高温・高湿環境下におけるピンホール欠陥発生が抑制されたシンチレータパネルおよびシンチレータパネルの製造方法を提供することを目的とする。
【課題を解決するための手段】
【０００８】
上記課題を解決する本発明は、以下の構成を主に備える。
【０００９】
（１）隔壁、および、前記隔壁によって区画されたセル内に蛍光体層を有し、前記隔壁は、金属反射層と、ポリシロキサンを主成分として含む有機保護層とを有し、前記ポリシロキサンは、下記一般式（１）で表されるオルガノシランを含むオルガノシランの加水分解・部分縮合物を含む、シンチレータパネル。
【化１】
2019168348.tif 000003
（上記一般式（１）中、Ｒ1は、エポキシ基および酸無水物基のうち少なくともいずれか一方を有する１価の有機基を表す。Ｒ2およびＲ3は、それぞれ、水素、炭素数１〜６のアルキル基、炭素数２〜６のアシル基または炭素数６〜１６のアリール基を表す。ｍは１〜３の整数を表す。ｎは０〜２の整数を表す。ｍ＋ｎは１〜３である。ｍが２以上の場合、複数のＲ1は、それぞれ同じでも異なってもよい。また、ｎが２の場合、複数のＲ2は、それぞれ同じでも異なってもよい。また、ｍ＋ｎが２以下の場合、複数のＲ3は、それぞれ同じでも異なってもよい。）
【００１０】
このような構成によれば、シンチレータパネルは、高輝度、高鮮鋭度であり、輝度ムラが小さく、高温・高湿環境下におけるピンホール欠陥発生が抑制されやすい。
【００１１】
（２）前記一般式（１）で表されるオルガノシランは、２−（３，４−エポキシシクロヘキシル）エチルトリアルコキシシランおよび３−トリアルコキシシリルプロピルコハク酸無水物のうち少なくともいずれか一方を含む、（１）記載のシンチレータパネル。
【００１２】
このような構成によれば、シンチレータパネルの輝度ムラ、および高温・高湿環境下におけるピンホール欠陥発生がより抑制されやすい。
【００１３】
（３）前記有機保護層中における前記一般式（１）で表されるオルガノシランの加水分解・部分縮合物の含有量は、５モル％以上である、（１）または（２）記載のシンチレータパネル。
【００１４】
このような構成によれば、シンチレータパネルは、蛍光体層のはじきが顕著に抑制され、輝度ムラが大幅に低減されやすい。
【００１５】
（４）前記蛍光体層は、蛍光体およびバインダー樹脂を有し、前記バインダー樹脂は、前記有機保護層と接触している、請求項１〜３のいずれかに記載のシンチレータパネル。
【００１６】
このような構成によれば、シンチレータパネルは、蛍光体層のはじきが顕著に抑制され、輝度ムラが大幅に低減されやすい。
【００１７】
（５）前記バインダー樹脂は、アクリル樹脂、アセタール樹脂およびセルロース誘導体のうち少なくともいずれか１種を含む、（１）〜（４）のいずれかに記載のシンチレータパネル。
【００１８】
このような構成によれば、シンチレータパネルは、有機保護層によるはじきが発生し難く、輝度ムラの発生がより抑制されやすい。
【００１９】
（６）前記金属反射層は、銀を主成分として含む、（１）〜（５）のいずれかに記載のシンチレータパネル。
【００２０】
このような構成によれば、シンチレータパネルは、輝度がより向上しやすい。
【００２１】
（７）前記金属反射層は、パラジウムおよび銅のうち少なくともいずれか１種を含む銀合金を含む、（６）記載のシンチレータパネル。
【００２２】
このような構成によれば、シンチレータパネルは、大気中における変色耐性がより優れる。
【００２３】
（８）前記隔壁は、軟化点６５０℃以下の低軟化点ガラスを９８体積％以上含む、（１）〜（７）のいずれかに記載のシンチレータパネル。
【００２４】
このような構成によれば、シンチレータパネルは、初期輝度がより高くなりやすい。
【００２５】
（９）基材上に隔壁を形成し、セルを区画する、隔壁形成工程と、前記隔壁の表面に金属反射層を形成する、反射層形成工程と、前記反射層の表面に有機保護層を形成する、有機保護層形成工程と、前記隔壁で区画されたセル内に蛍光体を充填する、充填工程とを含み、前記有機保護層は、ポリシロキサンを主成分とし、前記ポリシロキサンは、下記一般式（１）で表されるオルガノシランを含むオルガノシランの加水分解・部分縮合物を含む、シンチレータパネルの製造方法。
【化２】
2019168348.tif 000004
（上記一般式（１）中、Ｒ1は、エポキシ基および酸無水物基のうち少なくともいずれか一方を有する１価の有機基を表す。Ｒ2およびＲ3は、それぞれ、水素、炭素数１〜６のアルキル基、炭素数２〜６のアシル基または炭素数６〜１６のアリール基を表す。ｍは１〜３の整数を表す。ｎは０〜２の整数を表す。ｍ＋ｎは１〜３である。ｍが２以上の場合、複数のＲ1は、それぞれ同じでも異なってもよい。また、ｎが２の場合、複数のＲ2は、それぞれ同じでも異なってもよい。また、ｍ＋ｎが２以下の場合、複数のＲ3は、それぞれ同じでも異なってもよい。）
【００２６】
このような構成によれば、得られるシンチレータパネルは、高輝度、高鮮鋭度であり、輝度ムラが小さく、高温・高湿環境下におけるピンホール欠陥発生が抑制されやすい。
【発明の効果】
【００２７】
本発明によれば、高輝度、高鮮鋭度であり、輝度ムラが小さく、さらに高温・高湿環境下におけるピンホール欠陥発生が抑制されたシンチレータパネルおよびシンチレータパネルの製造方法を提供することができる。
【図面の簡単な説明】
【００２８】
【図１】図１は、本発明の一実施形態のシンチレータパネルを含む放射線検出器用部材を模式的に表した断面図である。
【図２】図２は、本発明の一実施形態のシンチレータパネルを模式的に表した断面図である。
【発明を実施するための形態】
【００２９】
＜シンチレータパネル＞
以下、図面を用いて本発明の一実施形態のシンチレータパネルの具体的な構成について説明する。図１は、本実施形態のシンチレータパネル２を含む放射線検出器用部材１を模式的に表した断面図である。放射線検出器用部材１は、シンチレータパネル２、出力基板３を有する。シンチレータパネル２は、基板４と、隔壁５と、隔壁５によって区画されたセル内の蛍光体層６を有する。出力基板３は、基板１０と、基板１０上に形成された出力層９と、出力層９上に形成されたフォトダイオードを有する光電変換層８とを有する。光電変換層８上には、隔膜層７が設けられてもよい。シンチレータパネル２の出光面と出力基板３の光電変換層８とは、隔膜層７を介して接着または密着されていることが好ましい。蛍光体層６で発光した光は、光電変換層８に到達して光電変換され、出力される。以下、それぞれについて説明する。
【００３０】
（基板４）
基板４は、本実施形態のシンチレータパネル２において好適に設けられる部材であり、必須ではない。基板４を構成する材料は、放射線透過性を有する材料であることが好ましい。一例を挙げると、基板４を構成する材料は、各種のガラス、高分子材料、金属等である。ガラスは、石英、ホウ珪酸ガラス、化学的強化ガラス等である。高分子化合物は、セルロースアセテート、ポリエチレンテレフタレートなどのポリエステル、ポリアミド、ポリイミド、トリアセテート、ポリカーボネート、炭素繊維強化樹脂等である。金属は、アルミニウム、鉄、銅等である。これは併用されてもよい。これらの中でも、基板４を構成する材料は、放射線の透過性が高い高分子材料であることが好ましい。また、基板４を構成する材料は、平坦性および耐熱性の優れる材料であることが好ましい。
【００３１】
基板４の厚みは、シンチレータパネル２の軽量化の観点から、ガラス基板の場合は２．０ｍｍ以下であることが好ましく、１．０ｍｍ以下であることがより好ましい。また、基板４の厚みは、高分子材料からなる基板の場合は、３．０ｍｍ以下であることが好ましい。
【００３２】
（隔壁５）
隔壁５は、少なくとも区画された空間（セル）を形成するために設けられる。隔壁５は、金属反射層１１と、ポリシロキサンを主成分として含む有機保護層１２とを有する。金属反射層１１および有機保護層１２は、隔壁５の少なくとも一部に設けられればよい。
【００３３】
・金属反射層１１
金属反射層１１は、薄膜でも高い反射率を有する。そのため、薄膜である金属反射層１１が設けられることにより、蛍光体１３の充填量が低下しにくく、シンチレータパネル２は、輝度が向上しやすい。金属反射層１１を構成する金属は特に限定されない。一例を挙げると、金属反射層１１は、銀やアルミニウムなど、反射率の高い金属を主成分として含有することが好ましく、銀を主成分として含有することがより好ましい。金属反射層１１は、合金であっても良い。金属反射層１１は、特に、パラジウムと銅を含有する銀合金であることが好ましい。このような銀合金からなる金属反射層１１は、大気中における変色耐性が優れる。なお、本実施形態において、「主成分として含有する」とは、所定の成分を５０〜１００質量％となるよう含むことをいう。
【００３４】
金属反射層１１の厚みは特に限定されない。一例を挙げると、金属反射層１１の厚みは、１０ｎｍ以上であることが好ましく、５０ｎｍ以上であることがより好ましい。また、金属反射層１１の厚みは、５００ｎｍ以下であることが好ましく、３００ｎｍ以下であることがより好ましい。金属反射層１１の厚みが１０ｎｍ以上であることにより、シンチレータパネル２は、充分な光の遮蔽性が得られ、鮮鋭度がより向上する。金属反射層１１の厚みが５００ｎｍ以下であることにより、金属反射層１１の表面の凹凸が大きくなりにくく、反射率が低下しにくい。
【００３５】
金属反射層１１の表面の算術平均傾斜角は特に限定されない。一例を挙げると、算術平均傾斜角は、２０°以下であることが好ましく、１０°以下であることがより好ましい。算術平均傾斜角が２０°以下である場合、金属反射層１１の平坦性が高いため、シンチレータパネル２は、反射率が高くなって輝度がより向上しやすい。なお、本実施形態において、算術平均傾斜角は、金属反射層１１を形成した隔壁５の側面を基板の割断等によって露出させ、レーザーマイクロスコープ（例えば、キーエンス（株）製）を用いて隔壁５の側面を観察することにより測定できる。
【００３６】
ここで、金属反射層を有するセル方式シンチレータは、金属反射層の腐食による初期輝度の低下や、高温・高湿環境下におけるピンホール欠陥発生などの課題がある。初期輝度の低下とは、本来の金属反射層の反射率から想定されるシンチレータパネルの輝度に比べ、実際の輝度が低下することをいう。これは、金属反射層形成時や、金属反射層形成後の蛍光体層形成時などに、隔壁表面の成分や、蛍光体層中の成分が金属反射層と反応して、金属反射層が腐食し反射率が低下することに起因すると推定される。また、高温・高湿環境下におけるピンホール欠陥とは、作製後のシンチレータパネルを高温高湿度下に曝露した際に、１セル〜数セル程度の狭い領域においてシンチレータパネルの輝度が極端に低下し、Ｘ線照射時に暗点となる課題を言う。この発生原因は、金属反射層の微小な未形成領域を起点として発生する傾向があることから、金属反射層の形成領域と未形成領域の境界において、高温水蒸気との直接接触により電気化学的な腐食反応が局所的に集中発生すること起因すると推定される。Ｘ線検出器は使用中に温度が上昇し、また大気中に含まれる水蒸気の影響を受けるため、シンチレータに高温・高湿環境下において発生するピンホール欠陥は、Ｘ線検出器の長期的な使用によっても発生する。したがって、高温・高湿環境下におけるピンホール欠陥発生を抑制することが必要となる。本実施形態のシンチレータパネル２は、後述する有機保護層１２が形成されていることにより、これらの課題が解決されている。
【００３７】
本実施形態のシンチレータパネル２は、金属反射層１１上に無機保護層が形成されることが好ましい。高温・高湿環境下では、前述のピンホール欠陥の発生していない箇所においても、高温水蒸気により金属反射層が腐食し、シンチレータパネルのほぼ全面において輝度低下が発生する場合がある。無機保護層は、水蒸気の透過性が低い。そのため、このような無機保護層を備えるシンチレータパネル２は、高温・高湿環境下における輝度低下が抑制されやすい。
【００３８】
無機保護層は、スパッタ法など、公知の手法により形成できる。無機保護層の材料は特に限定されない。一例を挙げると、無機保護層の材料は、酸化ケイ素、酸化インジウムスズ、酸化ガリウム亜鉛などの酸化物、窒化ケイ素などの窒化物、フッ化マグネシウムなどのフッ化物等である。これらの中でも、無機保護層の材料は、水蒸気透過性が低く、また無機保護層形成において銀の反射率が低下しにくいことから、窒化ケイ素を用いることが特に好ましい。なお、酸化ケイ素が用いられる場合には、金属反射層１１の変色を抑制するために、金属反射層１１上に酸化ケイ素以外の無機保護層を形成した後、その上に酸化ケイ素の無機保護層を形成することが好ましい。
【００３９】
無機保護層の厚みは特に限定されない。一例を挙げると、無機保護層の厚みは、２ｎｍ以上であることが好ましく、５ｎｍ以上であることがより好ましい。また、無機保護層の厚みは、２００ｎｍ以下であることが好ましく、１００ｎｍ以下であることがより好ましい。厚みが２ｎｍ以上であることにより、シンチレータパネル２は、高温・高湿環境下における輝度低下の抑制効果をより大きくすることができる。厚みが２００ｎｍ以下であることにより、無機保護層の着色を抑制し、輝度をより向上させることができる。無機保護層の厚みは、隔壁基板に対して垂直な断面をクロスセクションポリッシャー等の研磨装置により露出させ、走査型電子顕微鏡または透過型電子顕微鏡で観察することにより測定できる。なお、後述する無機保護層形成工程で形成される無機保護層は、隔壁頂部付近では厚みが厚く、底部付近の側面では薄く形成される傾向がある。そのため、このように厚みに隔たりがある場合、上記無機保護層の厚みは、隔壁の高さ方向中央部側面における厚みを指す。
【００４０】
・有機保護層１２
有機保護層１２は、ポリシロキサンを主成分として含有する。ポリシロキサンを主成分として含有する有機保護層１２を形成することにより、シンチレータパネル２は、初期輝度が向上する。また、シンチレータパネル２は、高温・高湿環境下におけるピンホール欠陥が顕著に抑制され、輝度低下も抑制される。なお、ポリシロキサンを主成分として含んでいない場合、シンチレータパネル２は、耐熱性、耐薬品性、透明性、平坦性等が不足し、初期輝度改善効果や、高温・高湿環境下におけるピンホール欠陥抑制効果が不充分となる。
【００４１】
有機保護層１２は、図１に示されるように、金属反射層１１上に形成されてもよく、隔壁５と金属反射層１１との間に形成されてもよい。いずれの場合においても、シンチレータパネル２は、初期輝度が向上し、高温・高湿環境下におけるピンホール欠陥と輝度低下が抑制される。
【００４２】
有機保護層１２が金属反射層１１上に形成される場合、シンチレータパネル２は、蛍光体層６を形成する際に、金属反射層１１と蛍光体層６との反応による金属反射層１１の反射率低下が抑制され、初期輝度が向上する。また、シンチレータパネル２は、ピンホール欠陥の原因となる金属反射層１１の微小な金属反射層未形成領域が有機保護層１２により被覆される。これにより、シンチレータパネル２は、高温水蒸気との直接接触が抑制され、ピンホール欠陥が抑制される。さらに、シンチレータパネル２は、蛍光体層６側を透過する高温水蒸気が金属反射層１１まで透過することが抑制され、金属反射層１１全体の反射率低下が抑制され、高温・高湿環境下における輝度低下が抑制される。
【００４３】
有機保護層１２が隔壁５と金属反射層１１との間に形成される場合、シンチレータパネル２は、隔壁成分と金属反射層１１との反応が抑制される。また、シンチレータパネル２は、隔壁５の表面が平坦化され、金属反射層１１の反射率が向上し、初期輝度が向上する。また、シンチレータパネル２は、隔壁５の表面の突起や窪みが被覆され、ピンホール欠陥の原因となる金属反射層１１の未形成領域が発生し難くなり、ピンホール欠陥が抑制される。さらに、シンチレータパネル２は、平坦化により金属反射層１１の表面積が小さくなり、高温水蒸気との反応が抑制され、高温・高湿環境下における輝度低下が抑制される。
【００４４】
有機保護層１２の厚みは、０．０５μｍ以上であることが好ましく、０．２μｍ以上であることがより好ましい。また、有機保護層１２の厚みは、１０μｍ以下であることが好ましく、５μｍ以下であることがより好ましい。有機保護層１２の厚みが０．０５μｍ以上であることにより、シンチレータパネル２は、初期輝度向上やピンホール欠陥抑制の効果をより大きくすることができる。また、有機保護層１２の厚みが１０μｍ以下であることにより、シンチレータパネル２は、セル内の体積を大きくして蛍光体１３の充填量を増大することにより、輝度をより向上させることができる。本実施形態において、有機保護層１２の厚みは、走査型電子顕微鏡観察により測定できる。なお、後述する有機保護層形成工程で形成される有機保護層１２は、隔壁頂部付近の側面では厚みが薄く、底部付近の側面では厚く形成される傾向がある。そのため、このように厚みに隔たりがある場合、上記有機保護層１２の厚みは、隔壁５の高さ方向の中央部側面における厚みを指す。
【００４５】
本実施形態において、有機保護層１２の主成分であるポリシロキサンは、下記一般式（１）で表されるオルガノシランを含むオルガノシランの加水分解・部分縮合物を含む。
【化３】
2019168348.tif 000005
（上記一般式（１）中、Ｒ1は、エポキシ基および酸無水物基のうち少なくともいずれか一方を有する１価の有機基を表す。Ｒ2およびＲ3は、それぞれ、水素、炭素数１〜６のアルキル基、炭素数２〜６のアシル基または炭素数６〜１６のアリール基を表す。ｍは１〜３の整数を表す。ｎは０〜２の整数を表す。ｍ＋ｎは１〜３である。ｍが２以上の場合、複数のＲ1は、それぞれ同じでも異なってもよい。また、ｎが２の場合、複数のＲ2は、それぞれ同じでも異なってもよい。また、ｍ＋ｎが２以下の場合、複数のＲ3は、それぞれ同じでも異なってもよい。）なお、Ｒ1におけるエポキシ基および酸無水物基とは、それぞれ下記化学式（２）および化学式（３）の構造を表す。
【００４６】
【化４】
2019168348.tif 000006
【００４７】
【化５】
2019168348.tif 000007
【００４８】
上記一般式（１）で表されるオルガノシランを含むオルガノシランの加水分解・部分縮合物を含有しない場合、シンチレータパネル２は、蛍光体層６の形成工程において、ポリシロキサンが蛍光体層６をはじくことにより充填ムラが発生し、結果として輝度ムラが生じる。また、この場合、シンチレータパネル２は、有機保護層１２を隔壁５と金属反射層１１の間に形成した場合においても輝度ムラが発生する。これは、有機保護層１２の成分の一部が金属反射層１１を透過して金属反射層１１表面に移動することにより、蛍光体層６をはじくことに起因すると考えられる。一方、本実施形態のシンチレータパネル２は、上記一般式（１）で表されるオルガノシランを含むオルガノシランの加水分解・部分縮合物を含むため、蛍光体層６のはじきが抑制され、輝度ムラが抑制される。
【００４９】
上記一般式（１）で表されるオルガノシランは特に限定されない。一例を挙げると、一般式（１）で表されるオルガノシランは、２−（３，４−エポキシシクロヘキシル）エチルトリアルコキシシラン、３−トリアルコキシシリルプロピルコハク酸無水物、３−グリシドキシプロピルトリアルコキシシラン、３−グリシドキシプロピルメチルジアルコキシシラン等である。これらの中でも、一般式（１）で表されるオルガノシランは、２−（３，４−エポキシシクロヘキシル）エチルトリアルコキシシラン、３−トリアルコキシシリルプロピルコハク酸無水物のうち、少なくともいずれか一方を含むことが好ましい。これにより、シンチレータパネルの輝度ムラ、および高温・高湿環境下におけるピンホール欠陥発生がより抑制されやすい。
【００５０】
一般式（１）で表されるオルガノシランを含むオルガノシランの加水分解・部分縮合物を含有するポリシロキサン中において、上記エポキシ基および酸無水物基は、ポリシロキサンの加水分解・部分縮合反応中にその一部または全てが開環していても良い。
【００５１】
有機保護層１２中における上記一般式（１）で表されるオルガノシランの加水分解・部分縮合物の含有量は特に限定されない。ここで、一般式（１）で表されるオルガノシランの加水分解・部分縮合物の含有量とは、一般式（１）で表されるオルガノシランと他のオルガノシランの加水分解・部分縮合物の場合には、一般式（１）で表されるオルガノシランに由来する構造単位の含有量を意味する。一例を挙げると、上記一般式（１）で表されるオルガノシランの加水分解・部分縮合物の含有量は、５モル％以上であることが好ましく、１０モル％以上であることがより好ましい。上記一般式（１）で表されるオルガノシランの加水分解・部分縮合物の含有量が５モル％以上であることにより、シンチレータパネル２は、蛍光体層６のはじきが顕著に抑制され、輝度ムラが大幅に低減される。
【００５２】
隔壁５全体の説明に戻り、隔壁５は、強度や耐熱性を高めるため、無機物からなることが好ましい。無機物とは、単純な一部の炭素化合物（グラファイト若しくはダイヤモンド等炭素の同素体等）及び炭素以外の元素で構成される化合物をいう。なお、「無機物からなり」とは、厳密な意味で無機物以外の成分の存在を排除するものではなく、原料となる無機物自体が含有する不純物や、隔壁５の製造の過程において混入する不純物程度の無機物以外の成分の存在は、許容される。
【００５３】
隔壁５は、ガラスを主成分とすることが好ましい。ガラスとは、ケイ酸塩を含有する、無機非晶質固体をいう。隔壁５の主成分がガラスであると、隔壁５は、強度や耐熱性が高まり、金属反射層１１の形成工程や蛍光体１３の充填工程における変形や損壊が発生しにくくなる。なお、「ガラスを主成分とする」とは、隔壁５を構成する材料の５０〜１００質量％が、ガラスであることをいう。
【００５４】
隔壁５は、軟化点６５０℃以下の低軟化点ガラスを９５体積％以上含有することが好ましく、９８体積％以上含有することがより好ましい。低軟化点ガラスの含有率が９５体積％以上であることにより、隔壁５は、焼成工程において隔壁５の表面が平坦化しやすくなる。これにより、シンチレータパネル２は、隔壁５の表面に金属反射層１１を形成した際の金属反射層１１表面の算術平均傾斜角が小さくなり、反射率が高くなり、初期輝度がより高くなりやすい。なお、金属反射層１１表面の算術平均傾斜角は、隔壁基板を割断して断面を露出させ、隔壁５の側面をレーザーマイクロスコープで撮像し、画像解析することにより測定できる。
【００５５】
隔壁５が含有する低軟化点ガラス以外の成分は、高軟化点ガラス粉末やセラミック粉末等である。これらの粉末は、隔壁形成工程において隔壁５の形状を調整しやすくする。低軟化点ガラスの含有率を高めるために、低軟化点ガラス以外の成分の含有量は、５体積％未満であることが好ましい。
【００５６】
図２は、本実施形態のシンチレータパネル２の模式的な断面図である。隔壁５の高さＬ１は、５０μｍ以上であることが好ましく、７０μｍ以上であることがより好ましい。また、隔壁５の高さは、３０００μｍ以下であることが好ましく、１０００μｍ以下であることがより好ましい。Ｌ１が３０００μｍ以下であることにより、蛍光体１３自体による発光光の吸収が生じにくく、シンチレータパネル２は、輝度が低下しにくい。一方、Ｌ１が５０μｍ以上であることにより、シンチレータパネル２は、充填可能な蛍光体１３の量が適切となり、輝度が低下しにくい。
【００５７】
隣接する隔壁５の間隔Ｌ２は、３０μｍ以上であることが好ましく、５０μｍ以上であることがより好ましい。また、隔壁５の間隔Ｌ２は、１０００μｍ以下であることが好ましく、５００μｍ以下であることがより好ましい。Ｌ２が３０μｍ以上であることにより、シンチレータパネル２は、セル内へ蛍光体１３を充填しやすい。一方、Ｌ２が１０００μｍ以下であることにより、シンチレータパネル２は、鮮鋭度がより優れる。
【００５８】
隔壁５の底部幅Ｌ３は、５μｍ以上であることが好ましく、１０μｍ以上であることがより好ましい。また、底部幅Ｌ３は、１５０μｍ以下であることが好ましく、５０μｍ以下であることがより好ましい。Ｌ３が５μｍ以上であることにより、シンチレータパネル２は、パターンの欠陥が生じにくい。一方、Ｌ３が１５０μｍ以下であることにより、シンチレータパネル２は、充填可能な蛍光体１３の量が適切となり、輝度が低下しにくい。
【００５９】
隔壁５の頂部幅Ｌ４は、３μｍ以上であることが好ましく、５μｍ以上であることがより好ましい。また、頂部幅Ｌ４は、８０μｍ以下であることが好ましく、５０μｍ以下であることがより好ましい。Ｌ４が３μｍ以上であることにより、シンチレータパネル２は、隔壁５の強度が適切となり、パターンの欠陥が生じにくくなる。一方、Ｌ４が８０μｍ以下であることにより、シンチレータパネル２は、蛍光体１３の発光光を取り出せる領域が適切となり、輝度が低下しにくい。
【００６０】
隔壁５の底部幅Ｌ３に対する隔壁５の高さＬ１のアスペクト比（Ｌ１／Ｌ３）は、１．０以上であることが好ましく、２．０以上であることがより好ましい。また、アスペクト比（Ｌ１／Ｌ３）は、１００．０以下であることが好ましく、５０．０以下であることがより好ましい。アスペクト比（Ｌ１／Ｌ３）が１．０以上であることにより、シンチレータパネル２は、蛍光体１３の充填量が適切となりやすい。また、アスペクト比（Ｌ１／Ｌ３）が１００．０以下であることにより、シンチレータパネル２は、隔壁強度が適切となりやすい。
【００６１】
隔壁５の間隔Ｌ２に対する隔壁５の高さＬ１のアスペクト比（Ｌ１／Ｌ２）は、０．５以上であることが好ましく、１．０以上であることがより好ましい。また、アスペクト比（Ｌ１／Ｌ２）は、２０．０以下であることが好ましく、１０．０以下であることがより好ましい。アスペクト比（Ｌ１／Ｌ２）が０．５以上であることにより、シンチレータパネル２は、Ｘ線の吸収効率が低くしにくい。また、アスペクト比（Ｌ１／Ｌ２）が２０．０以下であることにより、シンチレータパネル２は、光の取り出し効率が低下しにくく、輝度が低下しにくい。
【００６２】
隔壁５の高さＬ１及び隣接する隔壁５の間隔Ｌ２は、基板に対して垂直な断面を割断するか、またはクロスセクションポリッシャー等の研磨装置により露出させ、走査型電子顕微鏡で断面を観察することにより測定することができる。ここで、隔壁５と基板との接触部における隔壁５の幅をＬ３とする。また、隔壁５の最頂部の幅をＬ４とする。
【００６３】
本実施形態のシンチレータパネル２は、各セルが隔壁５によって区画されている。そのため、シンチレータパネル２は、格子状に配置された光電変換素子の画素の大きさ及びピッチと、シンチレータパネル２のセルの大きさ及びピッチとを一致させることにより、光電変換素子の各画素と、シンチレータパネル２の各セルとを対応づけることができる。これにより、シンチレータパネル２は、高鮮鋭度が得られやすい。
【００６４】
（蛍光体層６）
蛍光体層６は、隔壁５で区画されたセル内に形成される。蛍光体層６は、入射されたＸ線等の放射線のエネルギーを吸収して、波長３００ｎｍ〜８００ｎｍの範囲の電磁波、すなわち、可視光を中心に紫外光から赤外光にわたる範囲の光を発光する。蛍光体層６で発光した光は、光電変換層８で光電変換が行われ、出力層９を通じて電気信号として出力される。蛍光体層６は、蛍光体１３およびバインダー樹脂１４を有することが好ましい。
【００６５】
・蛍光体１３
蛍光体１３は特に限定されない。一例を挙げると、蛍光体１３は、放射線から可視光への変換率が高い、ＣｓＩ、Ｇｄ2Ｏ2Ｓ、Ｌｕ2Ｏ2Ｓ、Ｙ2Ｏ2Ｓ、ＬａＣｌ3、ＬａＢｒ3、ＬａＩ3、ＣｅＢｒ3、ＣｅＩ3、ＬｕＳｉＯ5、Ｂａ（Ｂｒ、Ｆ）等である。
【００６６】
蛍光体１３は、発光効率を高めるために、賦活剤が添加されてもよい。賦活剤は特に限定されない。一例を挙げると、賦活剤は、ナトリウム（Ｎａ）、インジウム（Ｉｎ）、タリウム（Ｔｌ）、リチウム（Ｌｉ）、カリウム（Ｋ）、ルビジウム（Ｒｂ）、ナトリウム（Ｎａ）、テルビニウム（Ｔｂ）、セリウム（Ｃｅ）、ユーロピウム（Ｅｕ）、プラセオジム（Ｐｒ）等である。これらの中でも、蛍光体１３は、化学的安定性が高く、かつ発光効率が高い点から、Ｇｄ2Ｏ2ＳにＴｂを添加した蛍光体（以下、「ＧＯＳ：Ｔｂ」）であることが好ましい。
【００６７】
・バインダー樹脂１４
バインダー樹脂１４は特に限定されない。一例を挙げると、バインダー樹脂１４は、熱可塑性樹脂、熱硬化性樹脂、光硬化性樹脂等である。より具体的には、バインダー樹脂１４は、アクリル樹脂、アセタール樹脂、セルロース誘導体、ポリシロキサン樹脂、エポキシ樹脂、メラミン樹脂、フェノール樹脂、ユリア樹脂、塩化ビニル樹脂、ポリエチレンテレフタレートやポリエチレンナフタレートなどのポリエステル樹脂、ポリエチレン、ポリプロピレン、ポリスチレン、ポリビニルトルエン、ポリフェニルベンゼン等である。これらの中でも、バインダー樹脂１４は、アクリル樹脂、アセタール樹脂およびセルロース誘導体のうち少なくともいずれか１種を含有することが好ましく、これら１〜３種を主成分として含有することがより好ましい。これにより、シンチレータパネル２は、有機保護層１２によるはじきが発生し難く、輝度ムラの発生が抑制されやすい。なお、アクリル樹脂、アセタール樹脂およびセルロース誘導体のうち少なくともいずれか１種を主成分とするとは、アクリル樹脂、アセタール樹脂、セルロース誘導体の合計量が、樹脂を構成する材料の５０〜１００質量％であることをいう。
【００６８】
バインダー樹脂１４は、有機保護層１２と接触していることが好ましい。この場合、バインダー樹脂１４は、有機保護層１２の少なくとも一部に接触していればよい。これにより、シンチレータパネル２は、蛍光体１３がセル内から脱落しにくい。なお、バインダー樹脂１４は、図１に示されるように、セル内にほぼ空隙なく充填されていてもよく、空隙を有するよう充填されていてもよい。
【００６９】
以上、本実施形態のシンチレータパネル２によれば、高輝度、高鮮鋭度であり、輝度ムラが小さく、高温・高湿環境下における欠陥発生が抑制されやすい。
【００７０】
＜シンチレータパネルの製造方法＞
本発明の一実施形態のシンチレータパネルの製造方法は、基材上に隔壁を形成し、セルを区画する、隔壁形成工程と、隔壁の表面に金属反射層を形成する、反射層形成工程と、反射層の表面に有機保護層を形成する、有機保護層形成工程と、隔壁で区画されたセル内に蛍光体を充填する、充填工程とを含む。以下、それぞれの工程について説明する。なお、以下の説明において、上記したシンチレータパネルの実施形態において説明した事項と共通する事項は、説明を適宜省略する。
【００７１】
（隔壁形成工程）
隔壁形成工程は、基材上に隔壁を形成する工程である。基材上に隔壁を形成する方法は特に限定されない。隔壁を形成する方法は、各種公知の方法が利用でき、形状の制御が容易である点から、感光性ペースト法であることが好ましい。
【００７２】
ガラスを主成分とする隔壁は、例えば、基材の表面に、ガラス粉末を含有する感光性ペーストを塗布して塗布膜を得る、塗布工程と、塗布膜を露光及び現像して、隔壁の焼成前パターンを得る、パターン形成工程と、パターンを焼成して、隔壁パターンを得る、焼成工程と、により形成できる。
【００７３】
・塗布工程
塗布工程は、基材の表面に、ガラス粉末含有ペーストを全面または部分的に塗布して塗布膜を得る工程である。基材は、ガラス板またはセラミックス板等の高耐熱性の支持体を用いることができる。ガラス粉末含有ペーストを塗布する方法は、例えば、スクリーン印刷法、バーコーター、ロールコーター、ダイコーターまたはブレードコーターが挙げられる。得られる塗布膜の厚さは、塗布回数、スクリーンのメッシュサイズまたはペーストの粘度等により調整することができる。
【００７４】
ガラスを主成分とする隔壁を製造するためには、塗布工程で用いるガラス粉末含有ペーストが含有する無機成分の５０〜１００質量％がガラス粉末である必要がある。
【００７５】
ガラス粉末含有ペーストが含有するガラス粉末は、焼成温度で軟化するガラスが好ましく、軟化温度が６５０℃以下である低軟化点ガラスであることがより好ましい。軟化温度は、示差熱分析装置（例えば、差動型示差熱天秤ＴＧ８１２０；（株）リガク製）を用いて、サンプルを測定して得られるＤＴＡ曲線から、吸熱ピークにおける吸熱終了温度を接線法により外挿して求めることができる。より具体的には、まず、示差熱分析装置を用いて、アルミナ粉末を標準試料として、室温から２０℃／分で昇温して、測定サンプルとなる無機粉末を測定し、ＤＴＡ曲線を得る。そして得られたＤＴＡ曲線における第３変曲点を接線法により外挿して求めた軟化点Ｔｓを、軟化温度とすることができる。
【００７６】
低軟化点ガラスを得るためには、ガラスを低軟化点化するために有効な化合物である、酸化鉛、酸化ビスマス、酸化亜鉛及びアルカリ金属の酸化物からなる群から選ばれる金属酸化物を用いることができる。アルカリ金属の酸化物を用いて、ガラスの軟化温度を調整することが好ましい。アルカリ金属とは、リチウム、ナトリウム及びカリウムからなる群から選ばれる金属をいう。
【００７７】
低軟化点ガラスに占めるアルカリ金属酸化物の割合は、２質量％以上であることが好ましく、５質量％以上であることがより好ましい。また、低軟化点ガラスに占めるアルカリ金属酸化物の割合は、２０質量％以下であることが好ましく、１５質量％以下であることがより好ましい。アルカリ金属酸化物の割合が２質量％以上であることにより、軟化温度が適切となり、焼成工程を高温で行う必要が生じにくく、隔壁に欠陥が生じにくい。一方、アルカリ金属酸化物の割合が２０質量％以下であることにより、焼成工程においてガラスの粘度が過度に低下しにくく、得られる格子状の焼成後パターンの形状に歪みが生じにくい。
【００７８】
低軟化点ガラスは、高温での粘度を適切に調整するために、酸化亜鉛を３〜１０質量％含有することが好ましい。低軟化点ガラスに占める酸化亜鉛の割合が３質量％以上であることにより、低軟化点ガラスは、高温での粘度が適切となりやすい。一方、酸化亜鉛の含有量が１０質量％以下であることにより、低軟化点ガラスは、製造コストが適切となりやすい。
【００７９】
低軟化点ガラスは、安定性、結晶性、透明性、屈折率または熱膨張特性の調整のため、酸化ケイ素、酸化ホウ素、酸化アルミニウム及びアルカリ土類金属の酸化物からなる群から選ばれる少なくとも１種の金属酸化物を含有することが好ましい。ここでアルカリ土類金属とは、マグネシウム、カルシウム、バリウム及びストロンチウムからなる群から選ばれる金属をいう。好ましい低軟化点ガラスの組成範囲の一例を、以下に示す。
アルカリ金属酸化物：２〜２０質量％
酸化亜鉛：３〜１０質量％
酸化ケイ素：２０〜４０質量％
酸化ホウ素：２５〜４０質量％
酸化アルミニウム：１０〜３０質量％
アルカリ土類金属酸化物：５〜１５質量％
【００８０】
ガラス粉末を含む無機粉末の粒子径は、粒度分布測定装置、例えば、ＭＴ３３００（日機装（株）製）を用いて測定をすることができる。より具体的には、粒子径は、水を満たした粒度分布測定装置の試料室に無機粉末を投入し、３００秒間超音波処理を行ってから測定することができる。
【００８１】
低軟化点ガラス粉末の５０％体積平均粒子径（以下、「Ｄ５０」）は、１．０μｍ以上であることが好ましく、２．０μｍ以上であることがより好ましい。また、Ｄ５０は、４．０μｍ以下であることが好ましく、３．０μｍ以下であることがより好ましい。Ｄ５０が１．０μｍ以上であることにより、ガラス粉末は、凝集しにくく、均一な分散性が得られ、得られるペーストの流動安定性が適切となる。一方、Ｄ５０が４．０μｍ以下であることにより、焼成工程で得られる焼成後パターンの表面凹凸が大きくなりにくく、事後的に隔壁が破壊される原因となりにくい。
【００８２】
ガラス粉末含有ペーストは、焼成工程における格子状パターンの収縮率の制御や、最終的に得られる隔壁の形状保持のため、低軟化点ガラス以外に、軟化温度が７００℃を超える高軟化点ガラスまたは酸化ケイ素、酸化アルミニウム、酸化チタン若しくは酸化ジルコニウム等のセラミックス粒子を、フィラーとして含有しても構わない。無機成分全体に占めるフィラーの割合は、隔壁の平坦性向上のため、２体積％以下であることが好ましい。フィラーのＤ５０は、低軟化点ガラス粉末と同様であることが好ましい。
【００８３】
感光性のガラス粉末含有ペーストは、露光時の光散乱を抑制し、高精度のパターンを形成するため、ガラス粉末の屈折率ｎ１と、有機成分の屈折率ｎ２とが、−０．１＜ｎ１−ｎ２＜０．１の関係を満たすことが好ましく、−０．０１≦ｎ１−ｎ２≦０．０１の関係を満たすことがより好ましく、−０．００５≦ｎ１−ｎ２≦０．００５の関係を満たすことがさらに好ましい。なお、ガラス粉末の屈折率は、ガラス粉末が含有する金属酸化物の組成によって、適宜調整することができる。
【００８４】
ガラス粉末の屈折率は、ベッケ線検出法により測定することができる。また、有機成分の屈折率は、有機成分からなる塗膜をエリプソメトリーにより測定することで求めることができる。より具体的には、ガラス粉末または有機成分の、２５℃での波長４３６ｎｍ（ｇ線）における屈折率（ｎｇ）を、それぞれｎ１またはｎ２とすることができる。
【００８５】
感光性のガラス粉末含有ペーストが含有する感光性有機成分は特に限定されない。一例を挙げると、感光性有機成分は、感光性モノマー、感光性オリゴマー、感光性ポリマーである。感光性モノマー、感光性オリゴマー、感光性ポリマーは、活性光線の照射により、光架橋または光重合等の反応を起こして化学構造が変化するモノマー、オリゴマー、ポリマーをいう。
【００８６】
感光性モノマーは、活性の炭素−炭素不飽和二重結合を有する化合物であることが好ましい。そのような化合物としては、ビニル基、アクリロイル基、メタクリロイル基またはアクリルアミド基を有する化合物が挙げられる。感光性モノマーは、光架橋の密度を高め、高精度のパターンを形成するため、多官能アクリレート化合物または多官能メタクリレート化合物であることが好ましい。
【００８７】
感光性オリゴマーまたは感光性ポリマーは、活性の炭素−炭素不飽和二重結合を有し、かつカルボキシル基を有するオリゴマーまたはポリマーであることが好ましい。そのようなオリゴマーまたはポリマーは、アクリル酸、メタクリル酸、イタコン酸、クロトン酸、マレイン酸、フマル酸、ビニル酢酸若しくはこれらの酸無水物等のカルボキシル基含有モノマー、メタクリル酸エステル、アクリル酸エステル、スチレン、アクリロニトリル、酢酸ビニルまたは２−ヒドロキシアクリレートを共重合することにより得られるオリゴマーまたはポリマーである。活性の炭素−炭素不飽和二重結合をオリゴマーまたはポリマーに導入する方法は、例えば、オリゴマーまたはポリマーが有するメルカプト基、アミノ基、水酸基またはカルボキシル基に対して、アクリル酸クロライド、メタクリル酸クロライド若しくはアリルクロライド、グリシジル基若しくはイソシアネート基を有するエチレン性不飽和化合物またはマレイン酸等のカルボン酸を反応させる方法が挙げられる。
【００８８】
ウレタン結合を有する感光性モノマーまたは感光性オリゴマーを用いることにより、焼成工程の初期における応力を緩和することが可能な、焼成工程においてパターン欠損をしにくいガラス粉末含有ペーストが得られる。感光性のガラス粉末含有ペーストは、必要に応じて、光重合開始剤を含有しても構わない。光重合開始剤とは、活性光線の照射により、ラジカルを発生する化合物をいう。
【００８９】
光重合開始剤は特に限定されない。一例を挙げると、光重合開始剤は、ベンゾフェノン、ｏ−ベンゾイル安息香酸メチル、４，４−ビス（ジメチルアミノ）ベンゾフェノン、４，４−ビス（ジエチルアミノ）ベンゾフェノン、４，４−ジクロロベンゾフェノン、４−ベンゾイル−４−メチルジフェニルケトン、ジベンジルケトン、フルオレノン、２，２−ジメトキシ−２−フェニルアセトフェノン、２−ヒドロキシ−２−メチルプロピオフェノン、チオキサントン、２−メチルチオキサントン、２−クロロチオキサントン、２−イソプロピルチオキサントン、ジエチルチオキサントン、ベンジル、ベンジルメトキシエチルアセタール、ベンゾイン、ベンゾインメチルエーテル、ベンゾインブチルエーテル、アントラキノン、２−ｔ−ブチルアントラキノン、アントロン、ベンズアントロン、ジベンゾスベロン、メチレンアントロン、４−アジドベンザルアセトフェノン、２，６−ビス（ｐ−アジドベンジリデン）シクロヘキサノン、２，６−ビス（ｐ−アジドベンジリデン）−４−メチルシクロヘキサノン、１−フェニル−１，２−ブタジオン−２−（Ｏ−メトキシカルボニル）オキシム、１−フェニル−１，２−プロパンジオン−２−（Ｏ−エトキシカルボニル）オキシム、１，３−ジフェニルプロパントリオン−２−（Ｏ−エトキシカルボニル）オキシム、１−フェニル−３−エトキシプロパントリオン−２−（Ｏ−ベンゾイル）オキシム、ミヒラーケトン、２−メチル−１−［４−（メチルチオ）フェニル］−２−モルホリノ−１−プロパノン、２−ベンジル−２−ジメチルアミノ−１−（４−モルフォリノフェニル）ブタノン−１、ナフタレンスルホニルクロライド、キノリンスルホニルクロライド、Ｎ−フェニルチオアクリドン、ベンズチアゾールジスルフィド、トリフェニルホスフィン、過酸化ベンゾイン若しくはエオシンまたはメチレンブルー等の光還元性の色素とアスコルビン酸若しくはトリエタノールアミン等との還元剤の組合せ等である。
【００９０】
感光性のガラス粉末含有ペーストが、感光性ポリマーとしてカルボキシル基を有するポリマーを含有することにより、感光性のガラス粉末含有ペーストは、現像時のアルカリ水溶液への溶解性が向上する。カルボキシル基を有するポリマーの酸価は、５０〜１５０ｍｇＫＯＨ／ｇであることが好ましい。酸価が１５０ｍｇＫＯＨ／ｇ以下であることにより、現像マージンが広くなる。一方、酸価が５０ｍｇＫＯＨ／ｇ以上であることにより、感光性のガラス粉末含有ペーストは、アルカリ水溶液への溶解性が低下せず、高精細のパターンを得ることができる。
【００９１】
感光性のガラス粉末含有ペーストは、各種成分を所定の組成となるように調合した後、３本ローラーまたは混練機で均質に混合分散して得ることができる。
【００９２】
感光性のガラス粉末含有ペーストの粘度は、無機粉末、増粘剤、有機溶媒、重合禁止剤、可塑剤または沈降防止剤等の添加割合によって適宜調整することができる。感光性のガラス粉末含有ペーストの粘度は、２０００ｍＰａ・ｓ以上であることが好ましく、５０００ｍＰａ・ｓ以上であることがより好ましい。また、粘度は、２０００００ｍＰａ・ｓ以下であることが好ましく、１０００００ｍＰａ・ｓ以下であることがより好ましい。例えば、感光性のガラス粉末含有ペーストをスピンコート法で基材に塗布する場合には、粘度は２〜５Ｐａ・ｓであることが好ましく、ブレードコーター法またはダイコーター法で基材に塗布する場合には、１０〜５０Ｐａ・ｓであることが好ましい。感光性のガラス粉末含有ペーストを１回のスクリーン印刷法で塗布して膜厚１０〜２０μｍの塗布膜を得る場合には、粘度は、５０〜２００Ｐａ・ｓであることが好ましい。
【００９３】
・パターン形成工程
パターン形成工程は、例えば、塗布工程で得られた塗布膜を、所定の開口部を有するフォトマスクを介して露光する露光工程と、露光後の塗布膜における、現像液に可溶な部分を溶解除去する現像工程と、からなる。
【００９４】
露光工程は、露光により塗布膜の必要な部分を光硬化させて、または、塗布膜の不要な部分を光分解させて、塗布膜の任意の部分を、現像液に可溶とする工程である。現像工程は、露光後の塗布膜における、現像液に可溶な部分を現像液で溶解除去して、必要な部分のみが残存した格子状の焼成前パターンを得る工程である。
【００９５】
露光工程においては、フォトマスクを用いずに、レーザー光等で任意のパターンを直接描画しても構わない。露光装置は、例えば、プロキシミティ露光機が挙げられる。露光工程で照射する活性光線としては、例えば、近赤外線、可視光線または紫外線が挙げられ、紫外線が好ましい。またその光源は、例えば、低圧水銀灯、高圧水銀灯、超高圧水銀灯、ハロゲンランプまたは殺菌灯が挙げられ、超高圧水銀灯が好ましい。
【００９６】
露光条件は塗布膜の厚さにより異なる。通常、露光は、１〜１００ｍＷ／ｃｍ2の出力の超高圧水銀灯を用いて、０．０１〜３０分間露光をする。
【００９７】
現像工程における現像の方法は、例えば、浸漬法、スプレー法またはブラシ法が挙げられる。現像液は、露光後の塗布膜における不要な部分を溶解することが可能な溶媒を適宜選択すればよい。現像液は、水を主成分とする水溶液が好ましい。例えば、現像液は、ガラス粉末含有ペーストがカルボキシル基を有するポリマーを含有する場合には、アルカリ水溶液を選択することができる。アルカリ水溶液は、例えば、水酸化ナトリウム、炭酸ナトリウムまたは水酸化カルシウム等の無機アルカリ水溶液またはテトラメチルアンモニウムヒドロキサイド、トリメチルベンジルアンモニウムヒドロキサイド、モノエタノールアミン若しくはジエタノールアミン等の有機アルカリ水溶液が挙げられる。これらの中でも、アルカリ水溶液は、焼成工程における除去が容易であることから、有機アルカリ水溶液であることが好ましい。アルカリ水溶液の濃度は、０．０５質量％以上であることが好ましく、０．１質量％以上であることがより好ましい。また、アルカリ水溶液の濃度は、５質量％以下であることが好ましく、１質量％以下であることがより好ましい。アルカリ水溶液の濃度が０．０５質量％以上であることにより、露光後の塗布膜における不要な部分が充分に除去されやすい。一方、アルカリ濃度が５質量％以下であることにより、格子状の焼成前パターンが剥離または腐食しにくい。現像温度は、工程管理を容易にするため、２０〜５０℃であることが好ましい。
【００９８】
露光及び現像によるパターン形成を行うには、塗布工程で塗布するガラス粉末含有ペーストが、感光性であることが必要である。すなわち、ガラス粉末含有ペーストが、感光性有機成分を含有する必要がある。感光性のガラス粉末含有ペーストに占める有機成分の割合は、３０質量％以上であることが好ましく、４０質量％以上であることがより好ましい。また、感光性のガラス粉末含有ペーストに占める有機成分の割合は、８０質量％以下であることが好ましく、７０質量％以下であることがより好ましい。有機成分の割合が３０質量％以上であることにより、ペースト中の無機成分の分散性が低下し、焼成工程で欠陥が生じにくくなる。また、ペーストは、粘度が適切となり、塗布性および安定性が優れる。一方、有機成分の割合が８０質量％以下であることにより、焼成工程における格子状パターンの収縮率が大きくなりにくく、欠陥が生じにくい。
【００９９】
感光性のガラス粉末含有ペーストが含有するガラス粉末は、焼成工程において有機成分をほぼ完全に除去し、最終的に得られる隔壁の強度を確保するため、軟化温度が４８０℃以上であることが好ましい。
【０１００】
・焼成工程
焼成工程は、パターン形成工程で得られた格子状の焼成前パターンを焼成して、ガラス粉末含有ペーストが含有する有機成分を分解除去し、ガラス粉末を軟化及び焼結させて、格子状の焼成後パターン、すなわち隔壁を得る工程である。
【０１０１】
焼成条件は、ガラス粉末含有ペーストの組成や基材の種類により異なる。例えば、焼成は、空気、窒素または水素雰囲気の焼成炉で実施することができる。焼成炉は、例えば、バッチ式の焼成炉またはベルト式の連続型焼成炉が挙げられる。焼成の温度は、５００℃以上であることが好ましく、５５０℃以上であることがより好ましい。また、焼成の温度は、１０００℃以下であることが好ましく、７００℃以下であることがより好ましく、６５０℃以下であることがさらに好ましい。焼成の温度が５００℃以上であることにより、有機成分は、充分に分解除去され得る。一方、焼成温度が１０００℃以下であることにより、使用される基材が高耐熱性セラミック板等に限定されない。焼成の時間は、１０〜６０分間が好ましい。
【０１０２】
本実施形態のシンチレータパネルの製造方法では、隔壁形成時の基材がシンチレータパネルの基板として用いられてもよく、基材から隔壁を剥離した後、剥離した隔壁を基板上に載置して用いても良い。基材から隔壁を剥離する方法は、基材と隔壁の間に剥離補助層を設ける手法など、公知の手法を用いることができる。
【０１０３】
（反射層形成工程）
本実施形態のシンチレータパネルの製造方法は、隔壁の表面に金属反射層を形成する、反射層形成工程を有する。金属反射層は、隔壁表面の少なくとも一部に形成されればよい。
【０１０４】
金属反射層の形成方法は特に限定されない。一例を挙げると、金属反射層は、真空蒸着法、スパッタ法若しくはＣＶＤ法等の真空製膜法、メッキ法、ペースト塗布法またはスプレーによる噴射法によって形成され得る。これらの中でも、スパッタ法により形成された金属反射層は、他の手法で形成された金属反射層に比べて反射率の均一性や耐食性が高いことから好ましい。
【０１０５】
なお、本実施形態のシンチレータパネルの製造方法は、反射層表面に無機保護層を形成する、無機保護層形成工程を有してもよい。無機保護層の形成方法は特に限定されない。一例を挙げると、無機保護層は、真空蒸着法、スパッタ法若しくはＣＶＤ法等の真空製膜法、ペースト塗布法またはスプレーによる噴射法によって形成され得る。これらの中でも、スパッタ法により形成された無機保護層は、他の手法で形成された無機保護層に比べて均一性や耐食性が高いことから好ましい。
【０１０６】
（有機保護層形成工程）
本実施形態のシンチレータパネルの製造方法は、反射層表面に有機保護層を形成する、有機保護層形成工程を有する。有機保護層の形成方法は特に限定されない。一例を挙げると、有機保護層は、ポリシロキサンを含有する溶液を隔壁基板上に真空下で塗布した後、乾燥して溶媒を除去することによって形成され得る。また、乾燥後の基板は、乾燥温度よりも高温で硬化されることが好ましい。硬化することにより、基板は、ポリシロキサンの縮合が進み耐熱性や耐薬品性が向上し、シンチレータパネルの初期輝度が向上しやすくなる。
【０１０７】
本実施形態において、有機保護層は、ポリシロキサンを主成分とし、ポリシロキサンは、シンチレータパネルの実施形態において上記した一般式（１）で表されるオルガノシランを含むオルガノシランの加水分解・部分縮合物を含む。
【０１０８】
【化６】
2019168348.tif 000008
（上記一般式（１）中、Ｒ1は、エポキシ基および酸無水物基のうち少なくともいずれか一方を有する１価の有機基を表す。Ｒ2およびＲ3は、それぞれ、水素、炭素数１〜６のアルキル基、炭素数２〜６のアシル基または炭素数６〜１６のアリール基を表す。ｍは１〜３の整数を表す。ｎは０〜２の整数を表す。ｍ＋ｎは１〜３である。ｍが２以上の場合、複数のＲ1は、それぞれ同じでも異なってもよい。また、ｎが２の場合、複数のＲ2は、それぞれ同じでも異なってもよい。また、ｍ＋ｎが２以下の場合、複数のＲ3は、それぞれ同じでも異なってもよい。）
【０１０９】
（充填工程）
本実施形態のシンチレータパネルの製造方法は、隔壁で区画されたセル内に蛍光体を充填する、充填工程を有する。蛍光体の充填方法は特に限定されない。一例を挙げると、プロセスが簡便であり、大面積への均質な蛍光体充填が可能であることから、充填方法は、蛍光体粉末およびバインダー樹脂を溶媒に混合した蛍光体ペーストを隔壁基板上に真空下で塗布した後、乾燥して溶媒を除去する方法が好ましい。
【０１１０】
以上、本実施形態のシンチレータパネルの製造方法によれば、得られるシンチレータは、高輝度、高鮮鋭度であり、輝度ムラが小さく、高温・高湿環境下における欠陥発生が抑制されやすい。
【実施例】
【０１１１】
以下、実施例及び比較例を挙げて、本発明をさらに詳しく説明する。本発明はこれらに限定されるものではない。
【０１１２】
（ポリシロキサンの合成）
合成例および実施例に用いた化合物のうち、略語を使用しているものについて、以下に示す。
ＰＧＭＥＡ：プロピレングリコールモノメチルエーテルアセテート
【０１１３】
合成例におけるポリシロキサン溶液の固形分濃度は、以下の方法により求めた。アルミカップにポリシロキサン溶液を１．５ｇ秤取し、ホットプレートを用いて２５０℃で３０分間加熱して液分を蒸発させた。加熱後のアルミカップに残った固形分の重量を秤量して、加熱前の重量との割合からポリシロキサン溶液の固形分濃度を求めた。また、ポリシロキサン中の各オルガノシラン単位の含有比率は、29Ｓｉ−ＮＭＲの測定を行い、オルガノシランに由来するＳｉ全体の積分値に対する、特定のオルガノシラン単位に由来するＳｉの積分値の割合を算出して、それらの含有比率により算出した。測定試料（液体）は、直径１０ｍｍのテフロン（登録商標）製ＮＭＲサンプル管に注入した。29Ｓｉ−ＮＭＲ測定条件を以下に示す。
装置：核磁気共鳴装置ＪＮＭ−ＧＸ２７０（日本電子（株）製）
測定法：ゲーテッドデカップリング法
測定核周波数：５３．６６９３ＭＨｚ（29Ｓｉ核）
スペクトル幅：２００００Ｈｚ
パルス幅：１２μｓ（４５°パルス）
パルス繰り返し時間：３０．０秒
溶媒：アセトン−ｄ６
基準物質：テトラメチルシラン
測定温度：２３℃
試料回転数：０．０Ｈｚ
【０１１４】
ポリシロキサンの合成に用いたオルガノシランは次のとおりである。
オルガノシランＳ−１：メチルトリメトキシシラン
オルガノシランＳ−２：フェニルトリメトキシシラン
オルガノシランＳ−３：２−（３，４−エポキシシクロヘキシル）エチルトリメトキシシラン
オルガノシランＳ−４：３−トリメトキシシリルプロピルコハク酸無水物
【０１１５】
（合成例１）ポリシロキサン（Ａ−１）溶液
５００ｍｌの三口フラスコに、オルガノシランＳ−１を１６．３４ｇ（０．１２ｍｏｌ）、オルガノシランＳ−２を２９．７５ｇ（０．１５ｍｏｌ）、オルガノシランＳ−３を７．３９ｇ（０．０３ｍｏｌ）、ＰＧＭＥＡを４５．００ｇ仕込み、室温で攪拌しながら水１６．２１ｇにリン酸０．１６ｇ（仕込みモノマーに対して０．３０重量％）を溶かしたリン酸水溶液を３０分間かけて添加した。その後、フラスコを７０℃のオイルバスに浸けて９０分間攪拌した後、オイルバスを３０分間かけて１１５℃まで昇温した。昇温開始１時間後に溶液の内温が１００℃に到達し、そこから２時間加熱攪拌し（内温は１００〜１１０℃）、ポリシロキサン溶液を得た。なお、昇温および加熱攪拌中、窒素を０．０５リットル／分流した。得られたポリシロキサン溶液に、固形分濃度が４０重量％となるようにＰＧＭＥＡを追加し、ポリシロキサン（Ａ−１）溶液を得た。29Ｓｉ−ＮＭＲにより測定したオルガノシランＳ−１、Ｓ−２、Ｓ−３に由来する繰り返し単位のモル比は、それぞれ４０ｍｏｌ％、５０ｍｏｌ％、１０ｍｏｌ％であった。
【０１１６】
（合成例２）ポリシロキサン（Ａ−２）溶液
オルガノシランＳ−１を１８．３９ｇ（０．１３５ｍｏｌ）、オルガノシランＳ−２を２９．７５ｇ（０．１５ｍｏｌ）、オルガノシランＳ−４を３．９４ｇ（０．０１５ｍｏｌ）、ＰＧＭＥＡを４５．００ｇ仕込み、室温で攪拌しながら水１６．２１ｇにリン酸０．１６ｇ（仕込みモノマーに対して０．３０重量％）を溶かしたリン酸水溶液を３０分間かけて添加したこと以外は合成例１と同様の手順により、ポリシロキサン溶液を得た。得られたポリシロキサン溶液に、固形分濃度が４０重量％となるようにＰＧＭＥＡを追加し、ポリシロキサン（Ａ−２）溶液を得た。29Ｓｉ−ＮＭＲにより測定したオルガノシランＳ−１、Ｓ−２、Ｓ−４に由来する繰り返し単位のモル比は、それぞれ４５ｍｏｌ％、５０ｍｏｌ％、５ｍｏｌ％であった。
【０１１７】
（合成例３）ポリシロキサン（Ａ−３）溶液
オルガノシランＳ−１を２０．０２ｇ（０．１４７ｍｏｌ）、オルガノシランＳ−２を２９．７５ｇ（０．１５ｍｏｌ）、オルガノシランＳ−３を０．７４ｇ（０．００３ｍｏｌ）、ＰＧＭＥＡを４５．００ｇ仕込み、室温で攪拌しながら水１６．２１ｇにリン酸０．１５ｇ（仕込みモノマーに対して０．３０重量％）を溶かしたリン酸水溶液を３０分間かけて添加したこと以外は合成例１と同様の手順により、ポリシロキサン溶液を得た。得られたポリシロキサン溶液に、固形分濃度が４０重量％となるようにＰＧＭＥＡを追加し、ポリシロキサン（Ａ−２）溶液を得た。29Ｓｉ−ＮＭＲにより測定したオルガノシランＳ−１、Ｓ−２、Ｓ−３に由来する繰り返し単位のモル比は、それぞれ４９ｍｏｌ％、５０ｍｏｌ％、１ｍｏｌ％であった。
【０１１８】
（合成例４）ポリシロキサン（Ａ−４）溶液
オルガノシランＳ−１を２０．４３ｇ（０．１５ｍｏｌ）、オルガノシランＳ−２を２９．７５ｇ（０．１５ｍｏｌ）、ＰＧＭＥＡを４５．００ｇ仕込み、室温で攪拌しながら水１７．０ｇにリン酸０．１５ｇ（仕込みモノマーに対して０．３０重量％）を溶かしたリン酸水溶液を３０分間かけて添加したこと以外は合成例１と同様の手順により、ポリシロキサン溶液を得た。得られたポリシロキサン溶液に、固形分濃度が４０重量％となるようにＰＧＭＥＡを追加し、ポリシロキサン（Ａ−２）溶液を得た。29Ｓｉ−ＮＭＲにより測定したオルガノシランＳ−１、Ｓ−２に由来する繰り返し単位のモル比は、それぞれ５０ｍｏｌ％、５０ｍｏｌ％であった。
【０１１９】
（ガラス粉末含有ペーストの原料）
感光性のガラス粉末含有ペーストの作製に用いた原料は次のとおりである。
感光性モノマーＭ−１：トリメチロールプロパントリアクリレート
感光性モノマーＭ−２：テトラプロピレングリコールジメタクリレート
感光性ポリマー：メタクリル酸／メタクリル酸メチル／スチレン＝４０／４０／３０の質量比からなる共重合体のカルボキシル基に対して０．４当量のグリシジルメタクリレートを付加反応させたもの（重量平均分子量４３０００；酸価１００）
光重合開始剤：２−ベンジル−２−ジメチルアミノ−１−（４−モルフォリノフェニル）ブタノン−１（ＢＡＳＦ社製）
重合禁止剤：１，６−ヘキサンジオール−ビス［（３，５−ジ−ｔ−ブチル−４−ヒドロキシフェニル）プロピオネート］）
紫外線吸収剤溶液：スダンＩＶ（東京応化工業（株）製）のγ−ブチロラクトン０．３質量％溶液
粘度調整剤：フローノンＥＣ１２１（共栄社化学（株）製）
溶媒：γ−ブチロラクトン
低軟化点ガラス粉末：
ＳｉＯ2  ２７質量％、Ｂ2Ｏ3  ３１質量％、ＺｎＯ  ６質量％、Ｌｉ2Ｏ  ７質量％、ＭｇＯ  ２質量％、ＣａＯ  ２質量％、ＢａＯ  ２質量％、Ａｌ2Ｏ3  ２３質量％、屈折率（ｎｇ）１．５６、ガラス軟化温度５８８℃、熱膨張係数７０×１０-7（Ｋ-1）、平均粒子径２．３μｍ
高軟化点ガラス粉末：
ＳｉＯ2  ３０質量％、Ｂ2Ｏ3  ３１質量％、ＺｎＯ  ６質量％、ＭｇＯ  ２質量％、ＣａＯ  ２質量％、ＢａＯ  ２質量％、Ａｌ2Ｏ3  ２７質量％、屈折率（ｎｇ）１．５５、軟化温度７９０℃、熱膨張係数３２×１０-7（Ｋ-1）、平均粒子径２．３μｍ
【０１２０】
（ガラス粉末含有ペーストの作製）
ガラス粉末含有ペーストＰ−１：
４質量部の感光性モノマーＭ−１、６質量部の感光性モノマーＭ−２、２４質量部の感光性ポリマー、６質量部の光重合開始剤、０．２質量部の重合禁止剤及び１２．８質量部の紫外線吸収剤溶液を、３８質量部の溶媒に、温度８０℃で加熱溶解した。得られた溶液を冷却した後、９質量部の粘度調整剤を添加して、有機溶液１を得た。得られた有機溶液１をガラス板に塗布して乾燥することにより得られた有機塗膜の屈折率（ｎｇ）は、１．５５５であった。５０質量部の有機溶液１に、５０質量部の低軟化点ガラス粉末を添加した後、３本ローラー混練機にて混練し、ガラス粉末含有ペーストＰ−１を得た。
【０１２１】
ガラス粉末含有ペーストＰ−２：
５０質量部の有機溶液１に、４９質量部の低軟化点ガラス粉末及び１質量部の高軟化点ガラス粉末を添加した以外は、上記ガラス粉末含有ペーストＰ−１と同様にしてガラス粉末含有ペーストＰ−２を得た。低軟化点ガラスと高軟化点ガラスの合計量に占める低軟化点ガラスの体積比率は９８体積％であった。
【０１２２】
ガラス粉末含有ペーストＰ−３：
５０質量部の有機溶液１に、４０質量部の低軟化点ガラス粉末及び１０質量部の高軟化点ガラス粉末を添加した以外は、上記ガラス粉末含有ペーストＰ−１と同様にしてガラス粉末含有ペーストＰ−３を得た。低軟化点ガラスと高軟化点ガラスの合計量に占める低軟化点ガラスの体積比率は８０体積％であった。
【０１２３】
（隔壁基板の作製）
隔壁基板１：
基材として、１２５ｍｍ×１２５ｍｍ×０．７ｍｍのソーダガラス板を用いた。基材の表面に、ガラス粉末含有ペーストＰ−１を、乾燥後の厚さが２２０μｍになるようにダイコーターで塗布して乾燥し、ガラス粉末含有ペーストの塗布膜を得た。次に、所望のパターンに対応する開口部を有するフォトマスク（ピッチ１２７μｍ、線幅１５μｍの、格子状開口部を有するクロムマスク）を介して、ガラス粉末含有ペーストの塗布膜を、超高圧水銀灯を用いて３００ｍＪ／ｃｍ2の露光量で露光した。露光後の塗布膜は、０．５質量％のエタノールアミン水溶液中で現像し、未露光部分を除去して、格子状の焼成前パターンを得た。得られた格子状の焼成前パターンを、空気中５８０℃で１５分間焼成して、ガラスを主成分とする、格子状の隔壁を形成した。割断により隔壁断面を露出させ、走査型電子顕微鏡Ｓ２４００（（株）日立製作所製）で撮像して測定した、隔壁の高さＬ１は１５０μｍ、隔壁の間隔Ｌ２は１２７μｍ、隔壁の底部幅Ｌ３は３０μｍ、隔壁の頂部幅Ｌ４は１０μｍであった。
【０１２４】
隔壁基板２：
ガラス粉末含有ペーストＰ−２を用いた以外は、隔壁基板１と同様に形成した。隔壁の高さＬ１は１５０μｍ、隔壁の間隔Ｌ２は１２７μｍ、隔壁の底部幅Ｌ３は３０μｍ、隔壁の頂部幅Ｌ４は１０μｍであった。
【０１２５】
隔壁基板３：
ガラス粉末含有ペーストＰ−３を用い、隔壁の焼成温度を５９０℃としたこと以外は、隔壁基板１と同様に形成した。隔壁の高さＬ１は１５０μｍ、隔壁の間隔Ｌ２は１２７μｍ、隔壁の底部幅Ｌ３は３０μｍ、隔壁の頂部幅Ｌ４は１０μｍであった。
【０１２６】
（金属反射層の形成）
市販のスパッタ装置、およびスパッタターゲットを用いた。スパッタ時は、隔壁基板の近傍にガラス平板を配置し、ガラス平板上における金属厚みが３００ｎｍとなる条件でスパッタを実施した。スパッタターゲットには、パラジウムおよび銅を含有する銀合金であるＡＰＣ（（株）フルヤ金属製）、または非合金の銀を用いた。トリプルイオンミリング装置ＥＭ ＴＩＣ ３Ｘ（ＬＥＩＣＡ社製）を用いて隔壁断面を露出させ、電界放射型走査電子顕微鏡（ＦＥ−ＳＥＭ）Ｍｅｒｌｉｎ（Ｚｅｉｓｓ社製）で撮像して測定した、各隔壁基板における隔壁の高さ方向中央部側面の金属反射層厚みは、７０ｎｍであった。
【０１２７】
（金属酸化物反射層ペーストの原料）
金属酸化物反射層ペーストの作製に用いた原料は次のとおりである。
金属酸化物フィラー酸化チタン（石原産業（株）製）
バインダー溶液５質量％のエチルセルロース（ダウケミカル社製）及び９５質量％のターピネオール（日本テルペン化学（株）製）の混合溶液
モノマー３０質量％のジペンタエリスリトールペンタアクリレート及び７０質量％のジペンタエリスリトールヘキサアクリレート（いずれも東亞合成（株）製）の混合物
重合開始剤１，１’−アゾビス（シクロヘキサン−１−カルボニトリル）（Ｖ−４０：和光純薬工業（株）製）
【０１２８】
（金属酸化物反射層の形成）
５０質量部の金属酸化物フィラー、４５質量部のバインダー溶液、４．５質量部のモノマー及び１．５質量部の重合開始剤を３本ローラー混練機にて混練し、金属酸化物反射層ペーストを得た。金属酸化物反射層ペーストを隔壁上に真空印刷した後、９０℃で１ｈ乾燥し、さらに１９０℃で１ｈキュアして金属酸化物反射層を形成した。
【０１２９】
（算術平均傾斜角の測定）
反射層形成後の隔壁基板を割断し、隔壁側面の反射層が露出した断面について、レーザーマイクロスコープＶＫ−Ｘ２００（キーエンス（株）製）を用い、倍率５０倍の対物レンズで隔壁側面を５箇所撮影し、付属の解析ソフトで隔壁側面中央２０μｍの長さ範囲を線粗さ分析し、５点の平均値を求めて算術平均傾斜角とした。
【０１３０】
（無機保護層の形成）
市販のスパッタ装置、およびスパッタターゲットを用いた。スパッタ時は、隔壁基板の近傍にガラス平板を配置し、ガラス平板上における無機保護層厚みが１００ｎｍとなる条件でスパッタを実施した。金属反射層厚みと同様にして測定した、各隔壁基板における隔壁の高さ方向中央部側面の無機保護層厚みは、２０ｎｍであった。
【０１３１】
（有機保護層の形成）
ポリシロキサンを含有する有機保護層は次のように形成した。隔壁基板にポリシロキサン溶液１質量部に対し、溶媒としてγ−ブチロラクトン１０質量部を混合した希釈液を作製した。各実施例、比較例について、表１に記載のポリシロキサン溶液を用いた。この希釈液を隔壁基板に真空印刷した後、９０℃で１ｈ乾燥し、さらに１９０℃で１ｈキュアして有機保護層を形成した。表１において、形成位置に隔壁−反射層間と記載のサンプルは反射層の形成前に、形成位置が反射層上のサンプルは反射層の形成後に、形成位置が隔壁−反射層間＋反射層上のサンプルは反射層形成前と後の２回、上記手法により有機保護層を形成した。なお、無機保護層が形成されており、さらに有機保護層の形成位置が反射層上のサンプルは、反射層、無機保護層、有機保護層をこの順に形成した。金属反射層厚みと同様にして測定した、各隔壁基板における隔壁の高さ方向中央部側面の有機保護層厚みは、隔壁−反射層間、および反射層上のいずれも１μｍであった。
【０１３２】
アクリルの有機保護層は次のように形成した。オリコックス（登録商標）ＫＣ７０００（共栄社化学（株）製）の１質量部をγ−ブチロラクトン２０重量部に溶解して希釈液を作製した。この希釈液を隔壁基板に真空印刷した後、９０℃で１ｈ乾燥した。
【０１３３】
ポリパラキシリレンの有機保護層は、公知の真空蒸着法により形成した。
【０１３４】
（蛍光体）
市販のＧＯＳ：Ｔｂ（Ｔｂをドープした酸硫化ガドリニウム）蛍光体粉末をそのまま用いた。粒度分布測定装置ＭＴ３３００（日機装（株）製）で測定した平均粒子径Ｄ５０は１１μｍであった。
（蛍光体層のバインダー樹脂）
以下の樹脂を用いた。
セルロース誘導体：エトセル（登録商標）７ｃｐ（ダウケミカル社製）
ブチラール：エスレック（登録商標）Ｂ ＢＬ-Ｓ（積水化学工業（株）製）
アクリル：オリコックス（登録商標）ＫＣ７０００（共栄社化学（株）製）
ポリオレフィン：ＡＲＴＯＮ（登録商標）Ｄ４５４０（ＪＳＲ（株）製）
【０１３５】
（蛍光体層の形成）
蛍光体粉末１０質量部を、濃度１０ｗｔ％のバインダー樹脂溶液５質量部と混合して、蛍光体ペーストを作製した。セルロース誘導体、ブチラール、アクリル樹脂溶液の溶媒には、ベンジルアルコールを用いた。また、ポリオレフィン樹脂溶液の溶媒にはシクロヘキサノンを用いた。この蛍光体ペーストを、反射層、無機保護層、有機保護層等を形成した隔壁基板に真空印刷し、蛍光体の体積分率が６５％になるように充填して１５０℃で１５分乾燥し、蛍光体層を形成した。
【０１３６】
（初期輝度の評価）
蛍光体層充填後の各シンチレータパネルを、Ｘ線検出器ＰａｘＳｃａｎ  ２５２０Ｖ（Ｖａｒｉａｎ社製）のセンサ表面中央に、シンチレータパネルのセルがセンサのピクセルと１対１対応するようにアライメントして配置し、基板端部を粘着テープで固定した。この検出器に、Ｘ線放射装置Ｌ９１８１−０２（浜松ホトニクス（株）製）からのＸ線を、管電圧５０ｋＶ、Ｘ線管と検出器の距離３０ｃｍの条件でＸ線を照射して画像を取得した。得られた画像中の、シンチレータパネルの発光位置中央における２５６×２５６ピクセルのデジタル値の平均値を輝度値とし、各サンプルについて実施例１の輝度値に対する相対値を算出し、初期輝度とした。初期輝度８０未満は輝度が低く不適である。
【０１３７】
（耐湿熱試験）
高温・高湿環境下における欠陥発生の加速試験として、作製したシンチレータパネルを、温度６５℃、湿度９０％の恒温恒湿器内に３００ｈ静置した。
・耐湿熱試験後輝度維持率の評価
耐湿熱試験後の各シンチレータパネルについて、初期輝度と同様にして輝度値を測定し、各サンプルの耐湿熱試験前の輝度値に対する割合を求めた。
・耐湿熱試験後ピンホール数の評価
耐湿熱試験後の各シンチレータパネルのＸ線画像におけるピンホール状の輝度低下箇所の数をカウントした。ピンホール欠陥数が１０個以上の場合は、Ｘ線画像の補正による欠陥除去が困難となるため、実用には不適である。
【０１３８】
（経時変色耐性）
シンチレータパネル作製後、１ヶ月間室温の大気中に保管したサンプルについて、シンチレータパネル表面の変色を目視で判断した。変色が見られない場合を◎、変色が見られるものの実用上問題がない場合を△とした。
【０１３９】
（輝度ムラの評価）
各シンチレータパネルのＸ線画像を目視し、ムラが見られない場合を◎、ムラがごく軽微な場合を○、ムラが見られるが実用上使用可能な程度の場合を△、ムラが顕著で実用に不適な場合を×、ムラが極めて顕著な場合を××とした。
【０１４０】
（実施例１〜１４、比較例１〜９）
表１に示す隔壁基板に、表１に示す材料を用いて、前述の方法により金属反射層または金属酸化物反射層を形成し、前述の方法により、表１に示す無機保護層および有機保護層を形成した。その後、表１に示すバインダー樹脂を用いて前述の方法により蛍光体層を形成した。各実施例、比較例の構成、および各種評価結果を表１に示す。
【０１４１】
【表１】
2019168348.tif 000009
【０１４２】
表１に示されるように、一般式（１）で表されるオルガノシランを含むオルガノシランの加水分解・部分縮合物を含有する有機保護層が金属反射層上に形成されている実施例１〜４のシンチレータパネルは、初期輝度が高く、耐湿熱試験後のピンホール欠陥数が少なく、さらに輝度ムラも見られなかった。バインダー樹脂にポリオレフィンを用いた実施例５のシンチレータパネルは、隔壁基板上で若干はじきが発生する傾向があり、輝度ムラが見られたが、問題のない範囲であった。隔壁−反射層間と反射層上の両方に有機保護層を有する実施例６のシンチレータパネルは、初期輝度が極めて高く良好であった。また、耐湿熱試験後の輝度維持率も比較的良好であった。隔壁−反射層間のみに有機保護層を有する実施例７のシンチレータパネルは、初期輝度が若干低下し、また、耐湿熱試験後に少数のピンホール欠陥が発生したが、問題のない範囲であった。一般式（１）で表されるオルガノシランに由来する構造単位の含有量が少ない実施例８のシンチレータパネルは、隔壁基板上で若干はじきが発生する傾向があり、輝度ムラが見られたが、問題のない範囲であった。金属反射層上に無機保護層として窒化ケイ素を有する実施例９〜１１のシンチレータパネルは、耐湿熱試験後の輝度維持率が極めて良好であった。金属反射層材料に銀を用いた実施例１２のシンチレータパネルは、経時で若干の変色が見られたが、問題のない範囲であった。隔壁がフィラーとして高軟化点ガラスを含有する実施例１３〜１４のシンチレータパネルは、フィラーの含有率が増加するに伴って初期輝度が若干低下する傾向が見られたが、問題のない範囲であった。
【０１４３】
一方、シロキサン有機保護層を有しない比較例１〜２のシンチレータパネルは、耐湿熱試験後のピンホール欠陥が多発し、不適であった。比較例１のシンチレータパネルは初期輝度も不適であった。シロキサン有機保護層を有するが、一般式（１）で表されるオルガノシランを含むオルガノシランの加水分解・部分縮合物を含有しない比較例３〜５のシンチレータパネルは、輝度ムラが極めて大きく、不適であった。金属反射層に代わり、金属酸化物反射層を有する比較例６〜７のシンチレータパネルは、初期輝度が低く不適であった。シロキサン以外の有機保護層を有する比較例８〜９のシンチレータパネルは、初期輝度が低く不適であった。
【０１４４】
以上の結果より、本発明のシンチレータパネルは、高輝度、高鮮鋭度であり、輝度ムラが小さく、さらに高温・高湿環境下における欠陥発生が抑制されたシンチレータパネルを提供できることが明らかである。
【符号の説明】
【０１４５】
１  放射線検出器用部材
２  シンチレータパネル
３  出力基板
４  基板
５  隔壁
６  蛍光体層
７  隔膜層
８  光電変換層
９  出力層
１０  基板
１１  金属反射層
１２  有機保護層
１３  蛍光体
１４  バインダー樹脂
Ｌ１  隔壁の高さ
Ｌ２  隣接する隔壁の間隔
Ｌ３  隔壁の底部幅
Ｌ４  隔壁の頂部幅
【図１】
2019168348.tif 000013
【図２】
2019168348.tif 000014